(57)【特許請求の範囲】
【請求項１】
液状エポキシ樹脂とアクリロイル基を二つ以上有するアクリレート化合物とエポキシ基または（メタ）アクリロイル基を有するシランカップリング剤とを含むＡ剤と，一級または二級アミノ基を二つ以上有するアミン化合物を含むＢ剤からなる土木建築材料湿潤面用硬化性樹脂組成物。
【請求項２】
Ａ剤中に含まれるエポキシ基と（メタ）アクリロイル基の総数と、シランカップリング剤が有するエポキシ基と（メタ）アクリロイル基の総数との比が、１／０．０１〜０．３である請求項１記載の土木建築材料湿潤面用硬化性樹脂組成物。
【請求項３】
請求項１または２記載の土木建築材料湿潤面用硬化性樹脂組成物を、湿潤状態にある土木建築材料に塗布又は注入し、常温で前記硬化性組成物を硬化する方法。
【発明の詳細な説明】
【０００１】
【発明の属する技術分野】
本発明は，コンクリートやモルタル等の土木建築材料の湿潤面で短時間に常温硬化し優れた接着性を示す接着剤，補修材，注入止水材，塗り床剤，目地剤および塗料として有用な樹脂組成物に関する。
【０００２】
【従来の技術】
従来、エポキシ樹脂は，コンクリート，モルタル等への付着力が優れていることから、土木建築用の接着剤，止水注入材，補修材，塗り床材，目地剤，塗料として多用されている。しかしながら，土木建築分野での被着体や被塗布物は，基本的に水硬性であること，降雨，地下水，河川や海岸など水源に近接していること等の理由で、打設初期段階から表面や内部が湿潤状態である場合が多く，エポキシ樹脂の反応が水により促進される一方でエポキシ樹脂と被着体との界面に水が存在するために，エポキシ樹脂と被着体表面への濡れが阻害され付着力が著しく低下する。
【０００３】
特開昭５７−１２０２４号公報には、液状エポキシ樹脂とアミン硬化剤からなるエポキシ樹脂混合物にセメントを配合して水濡れ面への接着性を向上させる方法が開示されているが，常温における硬化に数十分以上の長時間を要する等の問題点がある。また，低温で粘度が高いため，冬季の施工性を上げるためや用途によって溶剤や反応性希釈剤を使用する場合が多く，作業環境上好ましくない。
硬化時間を短縮した材料としては，特開昭  ６２−２５２４８８号公報に、（メタ）アクリル酸の多価金属塩の水溶液にレドックス開始剤とセメントを配合することにより低温でラジカル重合させるアクリル樹脂系組成物が開示されているが，硬化速度が非常に速いため可使時間が短く，多量に使う場合，配合と同時に塗布あるいは注入するような特別な装置が必要になる等の制約を有する。
【０００４】
【発明が解決しようとする課題】
本発明は，可使時間が長く，湿潤面への接着力が非常に高く，土木建築材料用途に好適な常温硬化性樹脂組成物の提供を目的とする。
【０００５】
【課題を解決するための手段】
本発明者らは、液状エポキシ樹脂とアクリロイル基を二つ以上有するアクリレート化合物とエポキシ基または（メタ）アクリロイル基を有するシランカップリング剤とを含むＡ剤と，一級または二級アミノ基を二つ以上有するアミン化合物を含むＢ剤とは，それぞれ単独では硬化せず，常温で混合しても可使時間が長いにも関わらず，コンクリートやモルタル等の湿潤面に接するとアクリロイル基と活性水素を有するアミノ基との  Ｍｉｃｈａｅｌ付加反応が促進され，続いてその反応熱によりエポキシ基と活性水素を有するアミノ基との付加反応やエポキシ基の開環重合も促進されて硬化することを見出し、本発明に至った。また、硬化する際，Ａ剤中のシランカップリング剤が有するエポキシ基や（メタ）アクリロイル基も、Ｂ剤中のアミン化合物が有する一級または二級アミノ基と反応するため，硬化物にアルコキシシリル基が導入され，さらに無機物との接着性が向上することも見出した。この硬化物は，湿潤面でも優れた接着性と耐水性を有する。
【０００６】
すなわち、本発明は，液状エポキシ樹脂とアクリロイル基を二つ以上有するアクリレート化合物とエポキシ基または（メタ）アクリロイル基を有するシランカップリング剤とを含むＡ剤と，一級または二級アミノ基を二つ以上有するアミン化合物を含むＢ剤からなる土木建築材料湿潤面用硬化性樹脂組成物に関する。
また、本発明は、Ａ剤中に含まれるエポキシ基と（メタ）アクリロイル基の総数と、シランカップリング剤が有するエポキシ基と（メタ）アクリロイル基の総数との比が、１／０．０１〜０．３である上記土木建築材料湿潤面用硬化性樹脂組成物に関する。
また、本発明は、前記発明に記載の土木建築材料湿潤面用硬化性樹脂組成物を、湿潤状態にある土木建築材料に塗布又は注入し、常温で前記硬化性組成物を硬化する方法に関する。
【０００７】
【発明の実施の形態】
本発明の硬化性樹脂組成物は，Ａ剤およびＢ剤を使用時に混合する二液型であるため，混合状態で液状であればよいが，手早く均一に混合して優れた硬化物性を得るには，Ａ剤およびＢ剤とも液状であり混合状態での粘度が  １０００ｃｐｓ（２５℃）以下になるように材料や組成を選択することが望ましい。粘度が  １０００ｃｐｓ（２５℃）より高いと，混合，塗布および注入等の作業性が悪くなる。なお、ここで言う液状には，二種類以上の化合物が完全に相溶して液状になっているものだけでなく，液状化合物に粉状化合物が分散している不均一系も含まれる。
また，Ａ剤とＢ剤の混合時の粘度が，１０００ｃｐｓ  以下（２５℃）  Ａ剤およびＢ剤には，混合時に液状であれば任意の化合物を使用することができるが，作業性の面からそれぞれ液状であり，作業環境や安全性の面から引火点が７０℃以上（危険物第４類第３石油類，第４石油類）の臭気の少ないものを使用することが望ましい。
【０００８】
Ａ剤に含まれる液状エポキシ樹脂としては，油化シェルエポキシ（株）製のエピコート８０１，エピコート８０７，エピコート８０８，エピコート８１５，エピコート８１６，エピコート８１９，エピコート８７６，エピコート８２８，エピコート８３４，チバガイキー（株）製のアラルダイトＧＹ−２５７，アラルダイトＧＹ−２５２，アラルダイトＧＹ−２５０，アラルダイトＧＹ−２６０，アラルダイドＧＹ−２８０，ダウケミカル日本（株）製の  Ｄ．Ｅ．Ｒ．３２４，Ｄ．Ｅ．Ｒ．３３１  ，Ｄ．Ｅ．Ｒ．３３１Ｃ，Ｄ．Ｅ．Ｒ．３３２  ，Ｄ．Ｅ．Ｒ．３３４  ，Ｄ．Ｅ．Ｒ．３３５  ，Ｄ．Ｅ．Ｒ．３３６  ，Ｄ．Ｅ．Ｒ．３３７  ，Ｄ．Ｅ．Ｒ．３５３Ｊ，Ｄ．Ｅ．Ｒ．７３２  ，Ｄ．Ｅ．Ｒ．７３６  等の液状ビスフェノール型エポキシ樹脂，ナガセ化成工業（株）のデナコールＥＸ−４１１，デナコールＥＸ−４２１，デナコールＥＸ−３１３，デナコールＥＸ−３１４，デナコールＥＸ−３２１，デナコールＥＸ−２０１，デナコールＥＸ−２１１，デナコールＥＸ−８１０，デナコールＥＸ−８１１，デナコールＥＸ−８５０，デナコールＥＸ−８５１，デナコールＥＸ−８２１，デナコールＥＸ−８３０，デナコールＥＸ−８３２，デナコールＥＸ−９１１，デナコールＥＸ−９４１，デナコールＥＸ−９２０，デナコールＥＸ−９２１，デナコールＥＸ−９３１，デナコールＥＸ−２０００  ，デナコールＥＸ−９９２等のポリグリシジルエーテル型エポキシ化合物，あるいはこれらの混合物等が挙げられるが，必ずしもこれれらに限定されるものではない。
【０００９】
Ａ剤に含まれるアクリロイル基を二つ以上有するアクリレート化合物としては，１，６−ヘキサンジオールジアクリレート，トリエチレングリコールジアクリレート，ポリエチレングリコールジアクリレート，トリプロピレングリコールジアクリレート，ネオペンチルグリコールジアクリレート，エチレンオキサイド変性ビスフェノールＡジアクリレート，プロピレンオキサイド変性ビスフェノールＡジアクリレート，トリメチロールプロパントリアクリレート，エチレンオキサイド変性トリメチロールプロパントリアクリレート，ペンタエリスリトールトリアクリレート，ペンタエリスリトールテトラアクリレート，ジトリメチロールプロパンテトラアクリレート，ジペンタエリスリトールヘキサアクリレート等の多官能アクリレート，上記液状エポキシ樹脂にアクリル酸を付加させたエポキシアクリレート（ビニルエステル樹脂），アクリル酸の多価金属塩あるいはこれらの混合物等が挙げられるが，必ずしもこれらに限定されるものではない。本発明の樹脂組成物は，アクリロイル基と活性水素を有するアミンとの  Ｍｉｃｈａｅｌ付加反応を第一段階の架橋反応として利用するので，反応性が低い液状メタクリレート化合物は硬化速度が遅いため適さない。
【００１０】
Ａ剤に含まれるエポキシ基または（メタ）アクリロイル基を有するシランカップリング剤としては，γ−グリシドキシプロピルトリメトキシシラン，γ−グリシドキシプロピルトリエトキシシラン，β−（３，４−エポキシシクロヘキシル）エチルトリメトキシシラン，β−（３，４−エポキシシクロヘキシル）エチルトリエトキシシラン，γ−メタクリロキシプロピルトリメトキシシラン，γ−メタクリロキシプロピルトリエトキシシラン，γ−メタクリロキシプロピルメチルジメトキシシラン，γ−メタクリロキシプロピルメチルジエトキシシラン，γ−アクリロキシプロピルトリメトキシシラン，γ−アクリロキシプロピルトリエトキシシラン，γ−アクリロキシプロピルメチルジメトキシシラン，γ−アクリロキシプロピルメチルジエトキシシラン，あるいはこれらの混合物等が挙げられるが，必ずしもこれらに限定されるものではない。
【００１１】
なお，メタクリロイル基と活性水素との反応は非常に遅いが，シランカップリング剤の添加量が少ないこと，メタクリロイル基以外に反応性が高いアルコキシシリル基を有していることから考えて，初期の硬化速度や接着性に大きな影響はないと考えられる。
Ａ剤の粘度は，Ｂ剤との混合，塗布あるいは注入時の作業性を考えると、５０００ｃｐｓ  以下（２５℃）が望ましい。
【００１２】
液状エポキシ樹脂とアクリレート化合物とエポキシ基または（メタ）アクリロイル基を有するシランカップリング剤は，エポキシ基の総数／（メタ）アクリロイル基の総数が１／４〜４／１になるように配合するのが望ましい。エポキシ基の総数が上記範囲より少ないと、  Ｍｉｃｈａｅｌ付加反応が速すぎて可使時間が短くなり，硬化後の耐久性や耐水性も悪くなる。また，エポキシ基の総数が上記範囲より多いと、湿潤面への濡れが悪く十分な接着性が得られない。さらに，可使時間，耐久性および湿潤面への濡れのバランスをとるには、できるだけエポキシ基の総数／（メタ）アクリロイル基の総数＝１にするのが好ましい。
【００１３】
シランカップリング剤は，Ａ剤中に含まれるエポキシ基と（メタ）アクリロイル基の総数と、シランカップリング剤が有するエポキシ基と（メタ）アクリロイル基の総数との比が１／０．０１〜０．３になるように配合すると，湿潤面に対する優れた接着強度が得られるだけでなく，粘度が下がり扱い易くなるため望ましい。０．０１未満では，接着強度が向上する程の効果はない。０．３を越えると，  Ｍｉｃｈａｅｌ付加反応，液状エポキシ樹脂の硬化反応およびアルコキシシリル基の基材に対する反応より，基材のアルカリと水分によって促進されるアルコキシシリル基同士の縮合が優先的に起こるため，濡れ性が悪くなると共にシロキサン結合が密になり，膜が脆くなって接着強度が低下する。
【００１４】
Ｂ剤に含まれる一級または二級アミノ基を二つ以上有するアミン化合物としては，常温で液状のものが好適に使用できるが，Ａ剤との混合，塗布あるいは注入時の作業性を考えると粘度が  １０００ｃｐｓ以下（２５℃）のもの，作業環境や安全性を考えると引火点が７０℃以上（危険物第４類第３石油類，第４石油類）で臭気の少ないものを選ぶのが望ましい。Ｂ剤には，さらに硬化時間を短くするために，硬化促進剤を併用してもよい。
一級または二級アミノ基を二つ以上有するアミン化合物としては，一級ジアミン，ポリオキシアルキレン一級ポリアミン，一級／二級ジアミン，二級ジアミン等を用いることができる。
【００１５】
一級ジアミンとして具体的には，イソホロンジアミン（ＩＰＤＡ），ビス（４−アミノ−３−メチルシクロヘキシル）メタン，４，４’−ビス（ｐ−アミノシクロヘキシル）メタン，１，２−ジアミノプロパン，１，３−ジアミノプロパン，１，４−ジアミノブタン，ビス−（３−アミノプロピル）エーテル，１，２−ビス−（３−アミノプロポキシ）エタン，１，３−ビス−（３−アミノプロポキシ）−２，２−ジメチルプロパン，α，ω−ビス−（３−アミノプロピル）ポリエチレングリコールエーテル，メチルイミノビスプロピルアミン等が挙げられる。
【００１６】
ポリオキシアルキレン一級ポリアミンとして具体的には，ジェファーソンケミカル社製のジェファーミン  Ｄ−２３０，ジェファーミン  Ｄ−４００，ジェファーミンＤ−２０００のようなポリオキシアルキレンジアミン，ジェファーソンケミカル社製のジェファーミン  Ｔ−４０３のようなポリオキシアルキレントリアミン等が挙げられる。
一級／二級ジアミンとして具体的には，エチルアミノエチルアミン，メチルアミノプロピルアミン，ラウリルアミノプロピルアミン等が挙げられる。
二級ジアミンとして具体的には，２−ヒドロキシエチルアミノプロピルアミン，Ｎ，Ｎ−ジ−ｔｅｒｔ−ブチルエチレンジアミン等が挙げられる。
【００１７】
Ａ剤とＢ剤は，Ａ剤中に含まれる（メタ）アクリロイル基の数をＸａ，エポキシ基の数をＸｅ，Ｂ剤中に含まれるアミン化合物の活性水素の数をＹとすると，Ｘａ≦Ｙ≦（Ｘａ＋Ｘｅ）となるように混合することが望ましい。Ｙ＜Ｘａではアクリロイル基が残り硬化が不完全になり，また，Ｙ＞（Ｘａ＋Ｘｅ）では未反応のアミンが残り耐水性が悪くなる。硬化速度と硬化物の耐久性のバランスをとるには（Ｘａ＋Ｘｅ）＝Ｙ，さらにはＸａ＝Ｘｅ＝Ｙ×１／２にすることが望ましい。
Ｘａ＝Ｘｅ＝Ｙ×１／２になるように配合することにより，可使時間と湿潤面での接着性および耐久性のバランスのとれた樹脂組成物を得ることができる。
【００１８】
さらに，種々の目的のため，Ａ剤および／またはＢ剤に各種添加成分を加えることができる。例えば，硬化物性向上，粘度調節あるいはコストダウンのためにフィラー，希釈剤あるいは樹脂成分を加えたり，付加価値を与えるために抗菌剤，防黴剤あるいは防腐剤等を添加したり，着色するために顔料を添加したり，アクリロイル基のラジカル重合を抑えるために重合禁止剤をＡ剤に添加することができる。また，Ａ剤必須成分と反応するがＢ剤必須成分とは反応しない添加成分をＢ剤に，Ｂ剤必須成分と反応するがＡ剤必須成分とは反応しない添加成分をＡ剤に添加することにより，それぞれの貯蔵安定性と混合後の反応性および硬化物性向上を図ることもできる。
【００１９】
【実施例】
〔コンクリート湿潤面への接着強度試験〕
市販のコンクリート舗道板を１日間水に浸せきした後，表面の水を軽く拭き取り，硬化性樹脂組成物を塗り付けた接着板を底面に接着し１ｋｇのおもりをのせる。さらに接着板を上にして水に半浸せきして室温１週間後，建研式接着剥離試験器で接着強度を測定した。
【００２０】
〔粘度測定〕
Ａ剤およびＢ剤を混合した硬化性樹脂組成物を１００ｍｌ  のプラスチックビーカーに１００ｇ入れ，混合直後と２５℃１時間後の粘度を２５℃恒温室中でＢ型粘度計を用いて測定した。
【００２１】
〔実施例１〕
液状ビスフェノールＡ型エポキシ樹脂（油化シェルエポキシ（株）製「エピコート８２８  」，エポキシ当量１８５ｇ／ｅｑｉｖ．）１６６．５ｇとジトリメチロールプロパンテトラアクリレート（アクリロイル当量１１６．５ｇ／ｅｑｉｖ．）１１６．５ｇとγ−グリシドキシプロピルトリメトキシシラン（エポキシ当量２３６．３ｇ／ｅｑｉｖ．）２３．６ｇ  の液状混合物をＡ剤（Ａ剤中に含まれるエポキシ基とアクリロイル基の総数と、シランカップリング剤が有するエポキシ基の数との比は、１／０．０５），イソホロンジアミン（活性水素当量４２．５ｇ／ｅｑｉｖ．）４２．５ｇ  とポリオキシアルキレンジアミン（ジェファーソンケミカル（株）製「ジェファーミンＤ−４００」，活性水素当量１００ｇ／ｅｑｉｖ．）１００．０ｇをＢ剤として混合した硬化性樹脂組成物は，混合直後の粘度が２００ｃｐｓ（２５℃），２５℃で１時間保存後の粘度が６５０ｃｐｓ（２５℃）であり，１日以内に硬化した。湿潤コンクリート舗道板への１週間後の接着強度は３４．０ｋｇｆ／ｃｍ２  で基材破壊だった。なお，Ａ剤およびＢ剤は，それぞれ別の容器に入れて密栓することにより，２５℃で長期間，粘度増加やゲル化することなく，保管することができた。
【００２２】
〔実施例２〕
液状ビスフェノールＡ型エポキシ樹脂（油化シェルエポキシ（株）製「エピコート８２８  」，エポキシ当量１８５ｇ／ｅｑｉｖ．）１６６．５ｇとトリメチロールプロパントリアクリレート（アクリロイル当量９８．７ｇ／ｅｑｉｖ．）９８．７ｇとγ−グリシドキシプロピルトリメトキシシラン（エポキシ当量２３６．３ｇ／ｅｑｉｖ．）２３．６ｇ  の液状混合物をＡ剤（Ａ剤中に含まれるエポキシ基とアクリロイル基の総数と、シランカップリング剤が有するエポキシ基の数との比は、１／０．０５），イソホロンジアミン（活性水素当量４２．５ｇ／ｅｑｉｖ．）４２．５ｇ  とポリオキシアルキレンジアミン（ジェファーソンケミカル（株）製「ジェファーミンＤ−４００」，活性水素当量１００ｇ／ｅｑｉｖ．）１００．０ｇをＢ剤として混合した硬化性樹脂組成物は，混合直後の粘度が１５０ｃｐｓ（２５℃），２５℃で１時間保存後の粘度が５５０ｃｐｓ（２５℃）であり，１日以内に硬化した。湿潤コンクリート舗道板への１週間後の接着強度は３６．４ｋｇｆ／ｃｍ２  で基材破壊だった。なお，Ａ剤およびＢ剤は，それぞれ別の容器に入れて密栓することにより，２５℃で長期間，粘度増加やゲル化することなく，保管することができた。
【００２３】
〔実施例３〕
液状ビスフェノールＡ型エポキシ樹脂（油化シェルエポキシ（株）製「エピコート８２８  」，エポキシ当量１８５ｇ／ｅｑｉｖ．）１８５．０ｇとジトリメチロールプロパンテトラアクリレート（アクリロイル当量１１６．５ｇ／ｅｑｉｖ．）１０４．９ｇとγ−メタクリロキシプロピルトリメトキシシラン（メタクリロイル当量２４８．４ｇ／ｅｑｉｖ．）２４．８ｇ  の液状混合物をＡ剤（Ａ剤中に含まれるエポキシ基と（メタ）アクリロイル基の総数と、シランカップリング剤が有するメタクリロイル基の数との比は、１／０．０５），イソホロンジアミン（活性水素当量４２．５ｇ／ｅｑｉｖ．）４２．５ｇ  とポリオキシアルキレンジアミン（ジェファーソンケミカル（株）製「ジェファーミンＤ−４００」，活性水素当量１００ｇ／ｅｑｉｖ．）１００．０ｇをＢ剤として混合した硬化性樹脂組成物は，混合直後の粘度が２３０ｃｐｓ（２５℃），２５℃で１時間保存後の粘度が６１０ｃｐｓ（２５℃）であり，１日以内に硬化した。湿潤コンクリート舗道板への１週間後の接着強度は２９．８ｋｇｆ／ｃｍ２  で基材破壊だった。なお，Ａ剤およびＢ剤は，それぞれ別の容器に入れて密栓することにより，２５℃で長期間，粘度増加やゲル化することなく，保管することができた。
【００２４】
〔実施例４〕
液状ビスフェノールＡ型エポキシ樹脂（油化シェルエポキシ（株）製「エピコート８２８  」，エポキシ当量１８５ｇ／ｅｑｉｖ．）１６６．５ｇとジトリメチロールプロパンテトラアクリレート（アクリロイル当量１１６．５ｇ／ｅｑｉｖ．）１０４．９ｇとγ−グリシドキシプロピルトリメトキシシラン（エポキシ当量２３６．３ｇ／ｅｑｉｖ．）２３．６ｇ  とγ−メタクリロキシプロピルトリメトキシシラン（メタクリロイル当量２４８．４ｇ／ｅｑｉｖ．）２４．８ｇ  の液状混合物をＡ剤（Ａ剤中に含まれるエポキシ基と（メタ）アクリロイル基の総数と、シランカップリング剤が有するメタクリロイル基とエポキシ基の総数との比は、１／０．１０），イソホロンジアミン（活性水素当量４２．５ｇ／ｅｑｉｖ．）４２．５ｇ  とポリオキシアルキレンジアミン（ジェファーソンケミカル（株）製「ジェファーミンＤ−４００」，活性水素当量１００ｇ／ｅｑｉｖ．）１００．０ｇをＢ剤として混合した硬化性樹脂組成物は，混合直後の粘度が１４０ｃｐｓ（２５℃），２５℃で１時間保存後の粘度が３２０ｃｐｓ（２５℃）であり，１日以内に硬化した。湿潤コンクリート舗道板への１週間後の接着強度は２８．３ｋｇｆ／ｃｍ２  で基材破壊だった。なお，Ａ剤およびＢ剤は，それぞれ別の容器に入れて密栓することにより，２５℃で長期間，粘度増加やゲル化することなく，保管することができた。
【００２５】
〔実施例５〕
液状ビスフェノールＡ型エポキシ樹脂（油化シェルエポキシ（株）製「エピコート８２８  」，エポキシ当量１８５ｇ／ｅｑｉｖ．）９２．５  ｇとジトリメチロールプロパンテトラアクリレート（アクリロイル当量１１６．５ｇ／ｅｑｉｖ．）５８．３ｇとγ−グリシドキシプロピルトリメトキシシラン（エポキシ当量２３６．３ｇ／ｅｑｉｖ．）１１８．２ｇとγ−メタクリロキシプロピルトリメトキシシラン（メタクリロイル当量２４８．４ｇ／ｅｑｉｖ．）１２４．２ｇの液状混合物をＡ剤（Ａ剤中に含まれるエポキシ基と（メタ）アクリロイル基の総数と、シランカップリング剤が有するメタクリロイル基の数との比は、１／０．５０），イソホロンジアミン（活性水素当量４２．５ｇ／ｅｑｉｖ．）４２．５ｇ  とポリオキシアルキレンジアミン（ジェファーソンケミカル（株）製「ジェファーミンＤ−４００」，活性水素当量１００ｇ／ｅｑｉｖ．）１００．０ｇをＢ剤として混合した硬化性樹脂組成物は，混合直後の粘度が２０ｃｐｓ  （２５℃），２５℃で１時間保存後の粘度が２５ｃｐｓ  （２５℃）であり，硬化に３日かかった。湿潤コンクリート舗道板への１週間後の接着強度は２９．２ｋｇｆ／ｃｍ２  であり，基材破壊だった。なお，Ａ剤およびＢ剤は，それぞれ別の容器に入れて密栓することにより，２５℃で長期間，粘度増加やゲル化することなく，保管することができた。
【００２６】
〔実施例６〕
液状グリセロールポリグリシジルエーテル型エポキシ樹脂（ナガセ化成工業（株）製「デナコールＥＸ−３１３」，エポキシ当量１４１ｇ／ｅｑｉｖ．）１４１．０ｇとジトリメチロールプロパンテトラアクリレート（アクリロイル当量１１６．５ｇ／ｅｑｉｖ．）１０４．９ｇとγ−メタクリロキシプロピルトリメトキシシラン（メタクリロイル当量２４８．４ｇ／ｅｑｉｖ．）２４．８ｇ  の液状混合物をＡ剤（Ａ剤中に含まれるエポキシ基と（メタ）アクリロイル基の総数と、シランカップリング剤が有するメタクリロイル基の数との比は、１／０．０５），イソホロンジアミン（活性水素当量４２．５ｇ／ｅｑｉｖ．）４２．５ｇ  とポリオキシアルキレンジアミン（ジェファーソンケミカル（株）製「ジェファーミンＤ−４００」，活性水素当量１００ｇ／ｅｑｉｖ．）１００．０ｇをＢ剤として混合した硬化性樹脂組成物は，混合直後の粘度が１９０ｃｐｓ（２５℃），２５℃で１時間保存後の粘度が  １２５０ｃｐｓ（２５℃）であり，１日以内に硬化した。湿潤コンクリート舗道板への１週間後の接着強度は２８．２ｋｇｆ／ｃｍ２  で基材破壊だった。なお，Ａ剤およびＢ剤は，それぞれ別の容器に入れて密栓することにより，２５℃で長期間，粘度増加やゲル化することなく，保管することができた。
【００２７】
〔実施例７〕
液状グリセロールポリグリシジルエーテル型エポキシ樹脂（ナガセ化成工業（株）製「デナコールＥＸ−３１３」，エポキシ当量１４１ｇ／ｅｑｉｖ．）１２６．９ｇとジトリメチロールプロパンテトラアクリレート（アクリロイル当量１１６．５ｇ／ｅｑｉｖ．）１０４．９ｇとγ−グリシドキシプロピルトリメトキシシラン（エポキシ当量２３６．３ｇ／ｅｑｉｖ．）２３．６ｇ  とγ−メタクリロキシプロピルトリメトキシシラン（メタクリロイル当量２４８．４ｇ／ｅｑｉｖ．）２４．８ｇ  の液状混合物をＡ剤（Ａ剤中に含まれるエポキシ基と（メタ）アクリロイル基の総数と、シランカップリング剤が有するメタクリロイル基とエポキシ基の総数との比は、１／０．１０），イソホロンジアミン（活性水素当量４２．５ｇ／ｅｑｉｖ．）４２．５ｇ  とポリオキシアルキレンジアミン（ジェファーソンケミカル（株）製「ジェファーミンＤ−４００」，活性水素当量１００ｇ／ｅｑｉｖ．）１００．０ｇをＢ剤として混合した硬化性樹脂組成物は，混合直後の粘度が１６０ｃｐｓ（２５℃），２５℃で１時間保存後の粘度が  １０３０ｃｐｓ（２５℃）であり，１日以内に硬化した。湿潤コンクリート舗道板への１週間後の接着強度は２８．４ｋｇｆ／ｃｍ２  で基材破壊だった。なお，Ａ剤およびＢ剤は，それぞれ別の容器に入れて密栓することにより，２５℃で長期間，粘度増加やゲル化することなく，保管することができた。
【００２８】
〔実施例８〕
液状グリセロールポリグリシジルエーテル型エポキシ樹脂（ナガセ化成工業（株）製「デナコールＥＸ−３１３」，エポキシ当量１４１ｇ／ｅｑｉｖ．）１２６．９ｇとジトリメチロールプロパンテトラアクリレート（アクリロイル当量１１６．５ｇ／ｅｑｉｖ．）１０４．９ｇとγ−グリシドキシプロピルトリメトキシシラン（エポキシ当量２３６．３ｇ／ｅｑｉｖ．）２３．６ｇ  とγ−メタクリロキシプロピルトリメトキシシラン（メタクリロイル当量２４８．４ｇ／ｅｑｉｖ．）２４．８ｇ  の液状混合物をＡ剤（Ａ剤中に含まれるエポキシ基と（メタ）アクリロイル基の総数と、シランカップリング剤が有するメタクリロイル基とエポキシ基の総数との比は、１／０．１０），エチルアミノエチルアミン（活性水素当量２９．３ｇ／ｅｑｉｖ．）５８．７ｇ  をＢ剤として混合した硬化性樹脂組成物は，混合直後の粘度が１５０ｃｐｓ（２５℃），２５℃で１時間保存後の粘度が３００ｃｐｓ（２５℃）であり，１日以内に硬化した。湿潤コンクリート舗道板への１週間後の接着強度は２７．９ｋｇｆ／ｃｍ２  で基材破壊だった。なお，Ａ剤およびＢ剤は，それぞれ別の容器に入れて密栓することにより，２５℃で長期間，粘度増加やゲル化することなく，保管することができた。
【００２９】
〔実施例９〕
液状ビスフェノールＡ型エポキシ樹脂（油化シェルエポキシ（株）製「エピコート８２８  」，エポキシ当量１８５ｇ／ｅｑｉｖ．）８３２．５ｇとトリメチロールプロパントリアクリレート（アクリロイル当量９８．７ｇ／ｅｑｉｖ．）９８．７ｇとγ−グリシドキシプロピルトリメトキシシラン（エポキシ当量２３６．３ｇ／ｅｑｉｖ．）１１８．２  ｇの液状混合物をＡ剤（Ａ剤中に含まれるエポキシ基とアクリロイル基の総数と、シランカップリング剤が有するエポキシ基の数との比は、１／０．０８），イソホロンジアミン（活性水素当量４２．５ｇ／ｅｑｉｖ．）１２７．５  ｇとポリオキシアルキレンジアミン（ジェファーソンケミカル（株）製「ジェファーミンＤ−４００」，活性水素当量１００ｇ／ｅｑｉｖ．）３００．０  ｇをＢ剤として混合した硬化性樹脂組成物は，混合直後の粘度が７３０ｃｐｓ（２５℃），２５℃で１時間保存後の粘度が８８０ｃｐｓ（２５℃）であり，１日以内に硬化した。湿潤コンクリート舗道板への１週間後の接着強度は３６．４ｋｇｆ／ｃｍ２  で基材破壊だった。なお，Ａ剤およびＢ剤は，それぞれ別の容器に入れて密栓することにより，２５℃で長期間，粘度増加やゲル化することなく，保管することができた。
【００３０】
〔比較例１〕
液状ビスフェノールＡ型エポキシ樹脂（油化シェルエポキシ（株）製「エピコート８２８  」，エポキシ当量１８５ｇ／ｅｑｉｖ．）１８５ｇとジトリメチロールプロパンテトラアクリレート（アクリロイル当量１１６．５ｇ／ｅｑｉｖ．）１１６．５ｇの液状混合物をＡ剤，イソホロンジアミン（活性水素当量４２．５ｇ／ｅｑｉｖ．）４２．５ｇとポリオキシアルキレンジアミン（ジェファーソンケミカル（株）製「ジェファーミンＤ−４００」，活性水素当量１００ｇ／ｅｑｉｖ．）１００．０ｇをＢ剤として混合した硬化性樹脂組成物は，混合直後の粘度が４３０ｃｐｓ（２５℃），２５℃で１時間保存後の粘度が１２００ｃｐｓ  （２５℃）であり，湿潤コンクリート舗道板への１週間後の接着強度は２５．４ｋｇｆ／ｃｍ２  で基材破壊だった。なお，Ａ剤およびＢ剤は，それぞれ別の容器に入れて密栓することにより，２５℃で長期間，粘度増加やゲル化することなく，保管することができた。
【００３１】
〔比較例２〕
液状ビスフェノールＡ型エポキシ樹脂（油化シェルエポキシ（株）製「エピコート８２８  」，エポキシ当量１８５ｇ／ｅｑｉｖ．）１８５ｇをＡ剤，イソホロンジアミン（活性水素当量４２．５ｇ／ｅｑｉｖ．）４２．５ｇとポリオキシアルキレンジアミン（ジェファーソンケミカル（株）製「ジェファーミンＤ−４００」，活性水素当量１００ｇ／ｅｑｉｖ．）１００．０ｇをＢ剤として混合した硬化性樹脂組成物は，混合直後の粘度が８８０ｃｐｓ（２５℃），２５℃で１時間保存後の粘度は９２０ｃｐｓ（２５℃）で，１日以内に硬化した。湿潤コンクリート舗道板への１週間後の接着強度は２２．３ｋｇｆ／ｃｍ２  で界面剥離だった。なお，Ａ剤およびＢ剤は，それぞれ別の容器に入れて密栓することにより，２５℃で長期間，粘度増加やゲル化することなく，保管することができた。
【００３２】
〔比較例３〕
ジトリメチロールプロパンテトラアクリレート（アクリロイル当量１１６．５ｇ／ｅｑｉｖ．）１１６．５ｇをＡ剤，イソホロンジアミン（活性水素当量４２．５ｇ／ｅｑｉｖ．）４２．５ｇとポリオキシアルキレンジアミン（ジェファーソンケミカル（株）製「ジェファーミンＤ−４００」，活性水素当量１００ｇ／ｅｑｉｖ．）１００．０ｇをＢ剤として混合した硬化性樹脂組成物は，混合直後の粘度が１３０ｃｐｓ（２５℃），２５℃で１時間保存後の粘度は１７２０ｃｐｓ  （２５℃）であり，１日以内に硬化した。湿潤コンクリート舗道板への１週間後の接着強度は５ｋｇｆ／ｃｍ２以下で界面剥離だった。なお，Ａ剤およびＢ剤は，それぞれ別の容器に入れて密栓することにより，２５℃で長期間，粘度増加やゲル化することなく，保管することができた。
【００３３】
〔比較例４〕
液状ビスフェノールＡ型エポキシ樹脂（油化シェルエポキシ（株）製「エピコート８２８  」，エポキシ当量１８５ｇ／ｅｑｉｖ．）１６６．５ｇとγ−グリシドキシプロピルトリメトキシシラン（エポキシ当量２３６．３ｇ／ｅｑｉｖ．）２３．６ｇの液状混合物をＡ剤，イソホロンジアミン（活性水素当量４２．５ｇ／ｅｑｉｖ．）２１．３ｇとポリオキシアルキレンジアミン（ジェファーソンケミカル（株）製「ジェファーミンＤ−４００」，活性水素当量１００ｇ／ｅｑｉｖ．）５０．０ｇ  をＢ剤として混合した硬化性樹脂組成物は，混合直後の粘度が６５０ｃｐｓ（２５℃），２５℃で１時間保存後の粘度が８５０ｃｐｓ（２５℃）であり，湿潤コンクリート舗道板への１週間後の接着強度は，２３．２ｋｇｆ／ｃｍ２  で大部分が界面剥離，一部基材破壊だった。なお，Ａ剤およびＢ剤は，それぞれ別の容器に入れて密栓することにより，２５℃で長期間，粘度増加やゲル化することなく，保管することができた。
【００３４】
〔比較例５〕
ジトリメチロールプロパンテトラアクリレート（アクリロイル当量１１６．５ｇ／ｅｑｉｖ．）１０４．９ｇをとγ−グリシドキシプロピルトリメトキシシラン（エポキシ当量２３６．３ｇ／ｅｑｉｖ．）２３．６ｇの液状混合物をＡ剤，イソホロンジアミン（活性水素当量４２．５ｇ／ｅｑｉｖ．）２１．３ｇとポリオキシアルキレンジアミン（ジェファーソンケミカル（株）製「ジェファーミンＤ−４００」，活性水素当量１００ｇ／ｅｑｉｖ．）５０．０ｇ  をＢ剤として混合した硬化性樹脂組成物は，混合直後の粘度が１１０ｃｐｓ（２５℃），２５℃で１時間保存後の粘度は  １６５０ｃｐｓ（２５℃）であり，１日以内に硬化した。湿潤コンクリート舗道板への１週間後の接着強度は５ｋｇｆ／ｃｍ２以下で界面剥離だった。なお，Ａ剤およびＢ剤は，それぞれ別の容器に入れて密栓することにより，２５℃で長期間，粘度増加やゲル化することなく，保管することができた。
【００３５】
【発明の効果】
本発明の硬化性樹脂組成物は，Ａ剤およびＢ剤それぞれ単独では硬化せず，常温で混合しても可使時間が長いにも関わらず，コンクリートやモルタル等の湿潤面に接すると各種反応が促進され硬化する。この硬化物は，湿潤面でも優れた接着性と耐水性を有する。このように，本発明の硬化性樹脂組成物は建築・土木分野において極めて有用である。